ПОЛУЧАЕМЫЕ В РАСПЛАВЕ СЛОЖНОПОЛИЭФИРНЫЕ КОМПОЗИЦИИ С УЛУЧШЕННОЙ ТЕРМООКИСЛИТЕЛЬНОЙ СТАБИЛЬНОСТЬЮ, А ТАКЖЕ СПОСОБ ИХ ПОЛУЧЕНИЯ И ПРИМЕНЕНИЯ

1. Сложнополиэфирная композиция, включающая в себя:
получаемый в расплаве полиэтилентерефталатный сложный полиэфир, содержащий в своем составе остатки мономера с двумя или более конденсированными ароматическими кольцами в количестве примерно от 0,1 мол.% до 10 мол.% от общего содержания остатков дикарбоновой кислоты в получаемом в расплаве полиэтилентерефталатном сложном полиэфире, которое составляет 100 мол.%,
алюминий и
необязательно щелочной металл или щелочноземельный металл.
2. Сложнополиэфирная композиция по п.1, в которой остатки мономера с двумя или более объединенными ароматическими кольцами содержатся в количестве примерно от 0,1 мол.% до 3 мол.%.
3. Сложнополиэфирный полимер по п.1, где получаемый в расплаве полиэтилентерефталатный сложный полиэфир включает в себя:
(а) остатки терефталевой кислоты, содержащиеся в количестве, по меньшей мере, 90 мол.% от общего содержания остатков дикарбоновой кислоты в получаемом в расплаве полиэтилентерефталатном сложном полиэфире, которое составляет 100 мол.%, и
(б) остатки этиленгликоля, содержащиеся в количестве, по меньшей мере, 90 мол.% от общего содержания диольных остатков в получаемом в расплаве полиэтилентерефталатном сложном полиэфире, которое составляет 100 мол.%.
4. Сложнополиэфирная композиция по п.1, в которой мономер с двумя или более конденсированными ароматическими кольцами представляет собой один или несколько мономеров из числа 2,6-нафталиндикарбоновой кислоты, диметил-2,6-нафталиндикарбоксилата, 9-антраценкарбоновой кислоты, 2,6-антрацендикарбоновой кислоты, диметил-2,6-антрацендикарбоксилата, 1,5-антрацендикарбоновой кислоты, диметил-1,5-антрацендикарбоксилата, 1,8-антрацендикарбоновой кислоты или диметил-1,8-антрацендикарбоксилата.
5. Сложнополиэфирная композиция по п.1, в которой мономер с двумя или более конденсированными ароматическими кольцами представляет собой 2,6-нафталиндикарбоновую кислоту, содержащуюся в количестве примерно от 0,1 мол.% до 3 мол.%.
6. Сложнополиэфирная композиция по п.1, которая содержит литий и щелочной металл или щелочноземельный металл.
7. Сложнополиэфирная композиция по п.1, где сложноэфирная композиция дополнительно содержит остатки фосфорной кислоты.
-1
-1
8. Сложнополиэфирная композиция по п.1, в которой алюминий содержится в количестве примерно от 3 млн до 100 млн атомов алюминия от общей массы сложнополиэфирной композиции.
-1
-1
9. Сложнополиэфирная композиция по п.1, в которой содержится щелочной металл или щелочноземельный металл и он представляет собой литий, присутствующий в количестве примерно от 30 млн до 250 млн атомов лития от общей массы сложнополиэфирной композиции.
-1
-1
-1
-1
10. Сложнополиэфирная композиция по п.1, в которой алюминий содержится в количестве примерно от 3 млн до 100 млн атомов алюминия от общей массы сложнополиэфирной композиции, и присутствует щелочной металл или щелочноземельный металл и он представляет собой литий, содержащийся в количестве примерно от 4 млн до 250 млн атомов лития от общей массы сложнополиэфирной композиции.
11. Сложнополиэфирная композиция по п.1, в которой получаемый в расплаве полиэтилентерефталатный сложный полиэфир обладает определяемым в случае проведения реакции полимеризации в расплаве значением величины I.V., по меньшей мере, 0,72 дл/г.
12. Сложнополиэфирная композиция, включающая в себя:
получаемый в расплаве полиэтилентерефталатный сложный полиэфир, содержащий в своем составе остатки 2,6-нафталиндикарбоновой кислоты в количестве примерно от 0,1 мол.% до 3 мол.% от общего содержания остатков дикарбоновой кислоты в получаемом в расплаве полиэтилентерефталатном сложном полиэфире, которое составляет 100 мол.%,
-1
-1
алюминий, присутствующий в количестве примерно от 3 млн до 100 млн атомов алюминия от общей массы сложнополиэфирной композиции, а также
-1
-1
литий, присутствующий в количестве примерно от 4 млн до 250 млн атомов лития от общей массы сложнополиэфирной композиции.
13. Изделие, включающее в себя:
получаемый в расплаве полиэтилентерефталатный сложный полиэфир, содержащий в своем составе остатки 2,6-нафталиндикарбоновой кислоты в количестве примерно от 0,1 мол.% до 3 мол.% от общего содержания остатков дикарбоновой кислоты в получаемом в расплаве полиэтилентерефталатном сложном полиэфире, которое составляет 100 мол.%,
-1
-1
алюминий, присутствующий в количестве примерно от 3 млн до 100 млн атомов алюминия от общей массы изделия, а также
-1
-1
литий, присутствующий в количестве примерно от 4 млн до 250 млн атомов лития от общей массы изделия.
14. Способ изготовления получаемого в расплаве полиэтилентерефталатного сложного полиэфира, включающий в себя:
получение смеси, содержащей этиленгликоль, по меньшей мере, одну кислоту, выбираемую из числа терефталевой кислоты и производных терефталевой кислоты, а также мономер с двумя или более конденсированными ароматическими кольцами, где мономер с двумя или более конденсированными ароматическими кольцами содержится в количестве примерно от 0,1 мол.% до 3 мол.% от общего содержания остатков дикарбоновой кислоты в смеси, которое составляет 100 мол.%, а также
проведение реакции в смеси в присутствии алюминия и необязательно щелочного металла или щелочноземельного металла для получения получаемого в расплаве полиэтилентерефталатного сложного полиэфира.
15. Способ по п.14, при котором мономер с двумя или более конденсированными ароматическими кольцами представляет собой 2,6-нафталиндикарбоновую кислоту, содержащуюся в количестве примерно от 0,5 мол.% до 2,5 мол.%.
16. Способ по п.14, при котором присутствует щелочной металл или щелочноземельный металл, и способ содержит литий.
-1
-1
-1
-1
17. Способ по п.14, при котором атомы алюминия содержатся в количестве примерно от 3 млн до 100 млн от общей массы синтезированного получаемого в расплаве полиэтилентерефталатного сложного полиэфира и при котором присутствует щелочной металл или щелочноземельный металл и он представляет собой литий, содержащийся в количестве примерно от 4 млн до 250 млн атомов лития от общей массы синтезированного получаемого в расплаве полиэтилентерефталатного сложного полиэфира.
-1
-1
18. Способ по п.14, включающий в себя дополнительную стадию введения фосфора в синтезированный получаемый в расплаве полиэтилентерефталатный сложный полиэфир в количестве примерно от 10 млн до 300 млн фосфора от общей массы синтезированного получаемого в расплаве полиэтилентерефталатного сложного полиэфира.
19. Способ по п.14, при котором синтезированный получаемый в расплавленной фазе полиэтилентерефталатный сложный полиэфир обладает достигаемым в расплаве значением величины I.V., по меньшей мере, 0,72 дл/г.
20. Способ по п.14, при котором процесс не включает в себя твердофазную полимеризацию.